(57)【要約】【課題】磁気特性に優れた異方性磁性粉末の製造方法を提供する。【解決手段】ＳｍとＦｅを含む酸化物を、還元性ガス雰囲気下で熱処理することにより、部分酸化物を得る前処理工程、前記部分酸化物を、還元剤の存在下、１０００℃以上１０９０℃以下の第一温度で熱処理した後、第一温度よりも低い９８０℃以上１０７０℃以下の第二温度で熱処理することにより、合金粒子を得る工程、および、前記合金粒子を窒化することにより、異方性磁性粉末を得る工程を含む異方性磁性粉末の製造方法に関する。【選択図】    なし【特許請求の範囲】
【請求項１】
ＳｍとＦｅを含む酸化物を、還元性ガス雰囲気下で熱処理することにより、部分酸化物を得る前処理工程、
前記部分酸化物を、還元剤の存在下、１０００℃以上１０９０℃以下の第一温度で熱処理した後、第一温度よりも低い９８０℃以上１０７０℃以下の第二温度で熱処理することにより、合金粒子を得る工程、および、
前記合金粒子を窒化することにより、異方性磁性粉末を得る工程
を含む異方性磁性粉末の製造方法。
【請求項２】
第二温度が、第一温度よりも１５℃以上６０℃以下の範囲で低い請求項１に記載の異方性磁性粉末の製造方法。
【請求項３】
第一温度での熱処理と、第二温度での熱処理を連続して行う請求項１または２に記載の異方性磁性粉末の製造方法。
【請求項４】
第一温度で熱処理する時間が１２０分未満である請求項１〜３のいずれかに記載の異方性磁性粉末の製造方法。
【請求項５】
第二温度で熱処理する時間が１０分以上である請求項１〜４のいずれかに記載の異方性磁性粉末の製造方法。
【請求項６】
ＳｍとＦｅを含む酸化物が、さらにＬａを含む請求項１〜５のいずれかに記載の異方性磁性粉末の製造方法。
【請求項７】
ＳｍとＦｅを含む酸化物が、さらにＷを含む請求項１〜６のいずれかに記載の異方性磁性粉末の製造方法。
【請求項８】
ＳｍとＦｅを含む酸化物が、さらにＣｏを含む請求項１〜７のいずれかに記載の異方性磁性粉末の製造方法。
【発明の詳細な説明】
【技術分野】
【０００１】
本発明は、異方性磁性粉末の製造方法に関する。
【背景技術】
【０００２】
特許文献１には、原料粉末と還元剤を混合した後、希土類酸化物粉末を還元して鉄に拡散させる希土類−鉄−窒素系異方性磁性粉末の製造方法が開示されている。しかしながら、磁気特性は充分ではなく、改善の余地のあるものであった。
【０００３】
特許文献２には、希土類金属酸化物を初期還元拡散した後に、第２の還元拡散を行う希土類金属を含む合金粉末の製造方法が開示されている。しかしながら、ネオジウム系の磁性体を対象とし、還元拡散の温度も非常に低いものであって、ネオジウム系の磁性体の作製にあたり、低融点の合金成分の一部が反応容器の下部に垂れ落ちることを抑制することを目的とするものであった。
【先行技術文献】
【特許文献】
【０００４】
【特許文献１】特開２００８−１７１８６８号公報
【特許文献２】特開平０５−７８７１５号公報
【発明の概要】
【発明が解決しようとする課題】
【０００５】
本発明は、磁気特性に優れた異方性磁性粉末の製造方法を提供することを目的とする。
【課題を解決するための手段】
【０００６】
本発明者は、磁気特性の向上を目的に、熱処理温度のプロファイルを種々検討したところ、部分酸化物を、還元剤の存在下、第一温度で熱処理した後、第一温度よりも低い第二温度で熱処理することにより、異方性磁性粉末の磁気特性が改善できることを見出し、本発明を完成した。
【０００７】
すなわち、本発明は、ＳｍとＦｅを含む酸化物を、還元性ガス雰囲気下で熱処理することにより、部分酸化物を得る前処理工程、
前記部分酸化物を、還元剤の存在下、１０００℃以上１０９０℃以下の第一温度で熱処理した後、第一温度よりも低い９８０℃以上１０７０℃以下の第二温度で熱処理することにより、合金粒子を得る工程、および、
前記合金粒子を窒化することにより、異方性磁性粉末を得る工程
を含む異方性磁性粉末の製造方法に関する。
【発明の効果】
【０００８】
本発明の異方性磁性粉末の製造方法では、部分酸化物を、還元剤の存在下、第一温度で熱処理した後、第一温度よりも低い第二温度で熱処理するため、磁気特性、特に保磁力に優れた磁性粉末を製造することができる。
【発明を実施するための形態】
【０００９】
以下、本発明の実施形態について詳述する。ただし、以下に示す実施形態は、本発明の技術思想を具体化するための一例であり、本発明を以下のものに限定するものではない。なお、本明細書において「工程」との語は、独立した工程だけではなく、他の工程と明確に区別できない場合であってもその工程の所期の目的が達成されれば、本用語に含まれる。また「〜」を用いて示された数値範囲は、「〜」の前後に記載される数値をそれぞれ最小値及び最大値として含む範囲を示す。
【００１０】
本実施形態の異方性磁性粉末の製造方法は、ＳｍとＦｅを含む酸化物を、還元性ガス雰囲気下で熱処理することにより、部分酸化物を得る前処理工程、
前記部分酸化物を、還元剤の存在下、１０００℃以上１０９０℃以下の第一温度で熱処理した後、第一温度よりも低い９８０℃以上１０７０℃以下の第二温度で熱処理することにより、合金粒子を得る工程、および、
前記合金粒子を窒化することにより、異方性磁性粉末を得る工程
を含むことを特徴とする。
【００１１】
一般的にＳｍＦｅＮ粉末の平均粒径が３μｍ付近の時に保磁力が最も高くなることが知られている。還元剤の存在下、第一温度での熱処理のみを行うと、熱処理が不十分となり、粒子同士が強固に結合した（ネッキング）粒子が多数存在する。ネッキングした粒子は、磁場をかけられた際に、その強固な結合により個々の粒子が回転しないため、磁場配向性が悪くなり保磁力が低下する。例えばこれらネッキングの対策として第一温度での熱処理時間を延長すると、粒子同士が融合することによりネッキングは解消するものの、３μｍを超える粗大粒子が生成するため保磁力が低下する。一方、本実施形態のように第一温度で熱処理した後、第一温度よりも低い第二温度で熱処理した場合、ネッキングした粒子は、個々の粒子が融合せずに分かれるため、粗大粒子が生成することを抑制しつつネッキングを解消することができ、異方性磁性粉末の保磁力が向上すると考えらえる。
【００１２】
前処理工程で使用するＳｍとＦｅを含む酸化物は、Ｓｍ酸化物とＦｅ酸化物を混合することにより得られるが、例えばＳｍとＦｅを含む溶液と沈殿剤を混合し、ＳｍとＦｅとを含む沈殿物を得る工程（沈殿工程）、および、前記沈殿物を焼成することにより、ＳｍとＦｅを含む酸化物を得る工程（酸化工程）によって、製造することができる。
【００１３】
［沈殿工程］
沈殿工程では、強酸性の溶液にＳｍ原料、Ｆｅ原料を溶解して、ＳｍとＦｅを含む溶液を調製する。Ｓｍ２Ｆｅ１７Ｎ３を主相として得る場合、ＳｍおよびＦｅのモル比（Ｓｍ：Ｆｅ）は１．５：１７〜３．０：１７が好ましく、２．０：１７〜２．５：１７がより好ましい。Ｌａ、Ｗ、Ｃｏ、Ｔｉ、Ｓｃ、Ｙ、Ｐｒ、Ｎｄ、Ｐｍ、Ｇｄ、Ｔｂ、Ｄｙ、Ｈｏ、Ｅｒ、Ｔｍ、Ｌｕなどの原料を加えても良い。残留磁束密度の点で、Ｌａを含むことが好ましく、保磁力と角型比の点で、Ｗを含むことが好ましく、温度特性の点で、Ｃｏを含むことが好ましい。
【００１４】
Ｓｍ原料、Ｆｅ原料としては、強酸性の溶液に溶解できるものであれば限定されない。例えば、入手のしやすさの点で、Ｓｍ原料としてはＳｍの酸化物が、Ｆｅ原料としてはＦｅＳＯ４が挙げられる。ＳｍとＦｅを含む溶液の濃度は、Ｓｍ原料とＦｅ原料が実質的に酸性溶液に溶解する範囲で適宜調整することができる。酸性溶液としては溶解性の点で硫酸が挙げられる。
【００１５】
ＳｍとＦｅを含む溶液と沈殿剤を反応させることにより、ＳｍとＦｅを含む不溶性の沈殿物を得る。ここで、ＳｍとＦｅを含む溶液は、沈殿剤との反応時にＳｍとＦｅを含む溶液となっていればよく、たとえばＳｍとＦｅを含む原料を別々の溶液として調製し、各々の溶液を滴下して沈殿剤と反応させても良い。別々の溶液として調製する場合も各原料が実質的に酸性溶液に溶解する範囲で適宜調整する。沈殿剤としては、アルカリ性の溶液でＳｍとＦｅを含む溶液と反応して沈殿物が得られるものであれば限定されず、アンモニア水、苛性ソーダなどが挙げられ、苛性ソーダが好ましい。
【００１６】
沈殿反応は、沈殿物の粒子の性状を容易に調整できる点から、ＳｍとＦｅを含む溶液と、沈殿剤とを、それぞれ水などの溶媒に滴下する方法が好ましい。ＳｍとＦｅを含む溶液と沈殿剤との供給速度、反応温度、反応液濃度、反応時のｐＨ等を適宜制御することにより、構成元素の分布が均質で、粒度分布のシャープな、粉末形状の整った沈殿物が得られる。このような沈殿物を使用することによって、最終製品である磁性粉末の磁気特性が向上する。反応温度は、０〜５０℃とすることができ、３５〜４５℃であることが好ましい。反応液濃度は、金属イオンの総濃度として０．６５ｍｏｌ／Ｌ〜０．８５ｍｏｌ／Ｌとすることが好ましく、０．７ｍｏｌ／Ｌ〜０．８５ｍｏｌ／Ｌとすることがより好ましい。反応ｐＨは、５〜９とすることが好ましく、６．５〜８とすることがより好ましい。
【００１７】
ＳｍとＦｅを含む溶液は、磁気特性の点で、さらにＬａ、Ｗおよび／またはＣｏを含むことが好ましい。Ｌａ原料としては、強酸性の溶液に溶解できるものであれば限定されず、例えば、入手のしやすさの点で、ＬａＣｌ３が挙げられる。Ｓｍ原料とＦｅ原料ととともに、Ｌａ原料、Ｗ原料、Ｃｏ原料が実質的に酸性溶液に溶解する範囲で適宜調整し、酸性溶液としては溶解性の点で硫酸が挙げられる。Ｗ原料としては、タングステン酸アンモニウムが挙げられ、Ｃｏ原料としては、硫酸コバルトが挙げられる。ＳｍとＦｅを含む溶液とは別に、水に実質的に溶解する範囲で調製することが好ましい。
【００１８】
ＳｍとＦｅを含む溶液が、さらにＬａ、Ｗおよび／またはＣｏを含む場合、Ｓｍ、Ｆｅと、Ｌａ、Ｗおよび／またはＣｏを含む不溶性の沈殿物を得る。ここで、該溶液は、沈殿剤との反応時にＳｍ、Ｆｅと、Ｌａ、Ｗおよび／またはＣｏとなっていればよく、例えば各原料を別々の溶液として調製し、各々の溶液を滴下して沈殿剤と反応させても良いし、ＳｍとＦｅを含む溶液と一緒に調製しても良い。
【００１９】
沈殿工程で得られた異方性磁性粉末粒子により、最終的に得られる磁性粉末の粉末粒径、粉末形状、粒度分布がおよそ決定される。得られた粒子の粒径をレーザー回折式湿式粒度分布計により測定した場合、全粉末が、０．０５〜２０μｍ、好ましくは０．１〜１０μｍの範囲にほぼ入るような大きさと分布であることが好ましい。また、平均粒径は、粒度分布における小粒径側からの体積累積５０％に相当する粒径として測定され、０．１〜１０μｍの範囲内にあることが好ましい。
【００２０】
沈殿物を分離した後は、続く酸化工程の熱処理において残存する溶媒に沈殿物が再溶解して、溶媒が蒸発する際に沈殿物が凝集したり、粒度分布、粉末径等が変化したりすることを抑制するために、脱溶媒しておくことが好ましい。脱溶媒する方法として具体的には、例えば溶媒として水を使用する場合、７０〜２００℃のオーブン中で５〜１２時間乾燥する方法が挙げられる。
【００２１】
沈殿工程の後に、得られる沈殿物を分離洗浄する工程を含んでもよい。洗浄する工程は上澄み溶液の導電率が５ｍＳ／ｍ２以下となるまで適宜行う。沈殿物を分離する工程としては、例えば、得られた沈殿物に溶媒（好ましくは水）を加えて混合した後、濾過法、デカンテーション法等を用いることができる。
【００２２】
［酸化工程］
酸化工程とは、沈殿工程で形成された沈殿物を焼成することにより、ＳｍとＦｅとを含む酸化物を得る工程である。例えば、熱処理により沈殿物を酸化物に変換することができる。沈殿物を熱処理する場合、酸素の存在下で行われる必要があり、例えば、大気雰囲気下で行うことができる。また、酸素存在下で行われる必要があるため、沈殿物中の非金属部分に酸素原子を含むことが好ましい。
【００２３】
酸化工程における熱処理温度（以下、酸化温度）は特に限定されないが、７００〜１３００℃が好ましく、９００〜１２００℃がより好ましい。７００℃未満では酸化が不十分となり、１３００℃を超えると、目的とする磁性粉末の形状、平均粒径および粒度分布が得られない傾向にある。熱処理時間も特に限定されないが、１〜３時間が好ましい。
【００２４】
得られる酸化物は、酸化物粒子内においてＳｍとＦｅの微視的な混合が充分になされ、沈殿物の形状、粒度分布等が反映された酸化物粒子である。
【００２５】
［前処理工程］
前処理工程とは、ＳｍとＦｅを含む酸化物を、還元性ガス雰囲気下で熱処理することにより、酸化物の一部が還元された部分酸化物を得る工程である。ここで、部分酸化物とは、Ｆｅに結合している酸素の一部が還元されたものをいう。部分酸化物の酸素濃度は１０質量％以下が好ましく、８質量％以下が好ましい。酸素濃度は非分散赤外吸収法（ＮＤ−ＩＲ）により測定することができる。
【００２６】
還元性ガスは水素（Ｈ２）、一酸化炭素（ＣＯ）、メタン（ＣＨ４）等の炭化水素ガス、及びこれらの組合せなどから適宜選択されるが、コストの点で水素ガスが好ましく、ガスの流量は、酸化物が飛散しない範囲で適宜調整される。前処理工程における熱処理温度（以下、前処理温度）は、３００℃以上９５０℃以下の範囲とし、好ましくは４００℃以上、より好ましくは７５０℃以上であり、好ましくは９００℃未満である。前処理温度が３００℃以上であるとＳｍとＦｅを含む酸化物の還元が効率的に進行する。また９５０℃以下であると酸化物粒子が粒子成長、偏析することが抑制され、所望の粒径を維持することができる。また、還元性ガスとして水素を用いる場合、使用する酸化物層の厚みを２０ｍｍ以下に調整し、更に反応炉内の露点を−１０℃以下に調整することが好ましい。
【００２７】
［還元工程］
還元工程とは、前記部分酸化物を、還元剤の存在下、１０００℃以上１０９０℃以下の第一温度で熱処理した後、第一温度よりも低い９８０℃以上１０７０℃以下の第二温度で熱処理することにより、合金粒子を得る工程である。
【００２８】
酸化物がカルシウム融体またはカルシウムの蒸気と接触することで還元が行われる。第一温度は１０００℃以上１０９０℃以下であるが、１０１０℃以上１０８０℃以下が好ましい。１０００℃未満では、還元不十分となり、１０９０℃を超えると、粗大粒子が生成し保磁力が低下する。熱処理時間は、還元反応をより均一に行う観点から、１２０分未満が好ましく、９０分未満がより好ましい。熱処理時間の下限は特に限定されないが、１０分以上が好ましく、３０分以上がより好ましい。
【００２９】
第二温度は９８０℃以上１０７０℃以下であるが、９９０℃以上１０６０℃以下が好ましい。９８０℃未満では、ネッキングが解消されないため十分な保磁力が得られず、１０７０℃を超えると、粗大粒子が生成し保磁力が低下する。熱処理時間は、粗大粒子の生成を抑制し、ネッキングを解消する点から、１０分以上が好ましく、３０分以上がより好ましい。熱処理時間の上限は特に限定されないが、１２０分未満が好ましく、９０分未満がより好ましい。
【００３０】
第一温度と第二温度の温度差は特に限定されないが、第二温度が第一温度よりも１５℃以上６０℃以下の範囲で低いことが好ましく、１５℃以上３０℃以下の範囲で低いことがより好ましい。１５℃未満では、粗大粒子が生成し保磁力が低下し、６０℃を超えると、ネッキングが解消されないため十分な保磁力が得られない。
【００３１】
第一温度による熱処理と第二温度による熱処理は連続で行っても良く、これらの熱処理間において、第二温度の温度範囲より低い熱処理温度での熱処理を含むこともできるが、生産性の点で、連続で行うことが好ましい。
【００３２】
還元工程では、還元剤である金属カルシウムとともに、必要に応じて崩壊促進剤を使用することができる。この崩壊促進剤は、後述する水洗工程に際して、生成物の崩壊、粒状化を促進させるために適宜使用されるものであり、例えば、塩化カルシウム等のアルカリ土類金属塩、酸化カルシウム等のアルカリ土類酸化物などが挙げられる。これらの崩壊促進剤は、希土類源として使用される希土類酸化物当り１〜３０質量％、好ましくは５〜３０質量％の割合で使用される。
【００３３】
金属カルシウムは、粒状又は粉末状の形で使用されるが、その平均粒径は１０ｍｍ以下が好ましい。これにより還元反応時における凝集をより効果的に抑制することができる。ここで、平均粒径は、光学顕微鏡にて１０個の粒子の粒径を測定し、その算術平均によって算出する。また、金属カルシウムは、反応当量（希土類酸化物を還元するのに必要な化学量論量であり、Ｆｅが酸化物の形である場合には、これを還元するに必要な分を含む）の１．１〜３．０倍量の割合で添加することができ、１．５〜２．０倍量が好ましい。
【００３４】
［窒化工程］
窒化工程とは、還元工程で得られた合金粒子を窒化処理することにより、異方性の磁性粒子を得る工程である。金属同士を溶融させているのではなく、沈殿工程で得られる粒子状の沈殿物を用いているため、還元工程にて多孔質塊状の合金粒子が得られる。これにより、粉砕処理を行うことなく直ちに窒素雰囲気中で熱処理して窒化することができるため、窒化を均一に行うことができる。
【００３５】
合金粒子の窒化処理における熱処理温度（以下、窒化温度）は、好ましくは３００〜６００℃、特に好ましくは４００〜５５０℃の温度とし、この温度範囲で雰囲気を窒素雰囲気に置換することにより行われる。熱処理時間は、合金粒子の窒化が充分に均一に行われる程度に設定されればよい。
【００３６】
窒化工程後に得られる生成物には、磁性粒子に加えて、副生するＣａＯ、未反応の金属カルシウム等が含まれ、これらが複合した焼結塊状態となっている場合がある。そこで、その場合は、この生成物を冷却水中に投入して、ＣａＯ及び金属カルシウムを水酸化カルシウム（Ｃａ（ＯＨ）２）懸濁物として磁性粒子から分離することができる。さらに残留する水酸化カルシウムは、磁性粒子を酢酸等で洗浄して充分に除去してもよい。次に表面処理のため表面処理剤としてリン酸溶液を窒化工程で得られた磁性粒子固形分に対してＰＯ４として０．１０〜１０ｗｔ％の範囲で投入する。適宜溶液から分離し乾燥することで異方性の磁性粉末が得られる。
【００３７】
以上のようにして得られた異方性磁性粉末は、典型的には下記一般式
ＳｍｖＦｅ（１００−ｖ―ｗ−ｘ−ｙ−ｚ）ＮｗＬａｘＷｙＣｏｚ
（式中、３≦ｖ≦３０、５≦ｗ≦１５、０≦ｘ≦０．３、０≦ｙ≦２．５、０≦ｚ≦２．５である。）
で表される。
【００３８】
一般式において、ｖを３以上３０以下と規定するのは、３未満では鉄成分の未反応部分（α−Ｆｅ相）が分離して窒化物の保磁力が低下し、実用的な磁石ではなくなり、３０を超えると、Ｓｍの元素が析出し、磁性粉末が大気中で不安定になり、残留磁束密度が低下するからである。また、ｗを５以上１５以下と規定するのは、５未満では、ほとんど保磁力が発現できず、１５を超えるとＳｍの元素や、鉄自体の窒化物が生成するからである。
【００３９】
磁気特性の点より、ｘは０≦ｘ≦０．３であるが、０．１１≦ｘ≦０．２２が好ましく、ｙは０≦ｙ≦２．５であり、ｚは０≦ｚ≦２．５である。
【００４０】
＜複合材料＞
以下、複合材料およびボンド磁石について説明する。
【００４１】
複合材料は、先に説明した異方性磁性粉末と、樹脂より作製される。この異方性磁性粉末を含むことで、高い磁気特性を有する複合材料を構成することができる。
【００４２】
複合材料に含まれる樹脂は、熱硬化性樹脂であっても、熱可塑性樹脂であってもよいが、熱可塑性樹脂であることが好ましい。熱可塑性樹脂として、具体的には、ポリフェニレンサルファイド樹脂（ＰＰＳ）、ポリエーテルエーテルケトン（ＰＥＥＫ）、液晶ポリマー（ＬＣＰ）、ポリアミド（ＰＡ）、ポリプロピレン（ＰＰ）、ポリエチレン（ＰＥ）等を挙げることができる。
【００４３】
複合材料を得る際の異方性磁性粉末と樹脂の重量比（樹脂／磁性粉末）は、０．１０〜０．１５であることが好ましく、０．１１〜０．１４であることがより好ましい。
【００４４】
複合材料は、例えば、混練機を用いて、２８０〜３３０℃で異方性磁性粉末と樹脂とを混合することにより得ることができる。
【００４５】
＜ボンド磁石＞
複合材料を用いることにより、ボンド磁石を製造することができる。具体的には例えば、複合材料を熱処理しながら配向磁場で磁化容易磁区を揃え（配向工程）、次いで着磁磁場でパルス着磁する（着磁工程）ことにより、ボンド磁石を得ることができる。
【００４６】
配向工程における熱処理温度は、例えば９０〜２００℃であることが好ましく、１００〜１５０℃であることがより好ましい。配向工程における配向磁場の大きさは、例えば７２０ｋＡ／ｍとすることができる。また、着磁工程における着磁磁場の大きさは、例えば１５００〜２５００ｋＡ／ｍとすることができる。
【実施例】
【００４７】
以下、実施例について説明する。なお、特に断りのない限り、「％」は質量基準である。
【００４８】
製造例１（Ｆｅ−Ｓｍ硫酸溶液）
純水２０．０ｋｇにＦｅＳＯ４・７Ｈ２Ｏ  ５．０ｋｇを混合溶解した。さらにＳｍ２Ｏ３  ０．４９ｋｇと７０％硫酸０．７４ｋｇとを加えてよく攪拌し、完全に溶解させた。次に、得られた溶液に純水を加え、最終的にＦｅ濃度が０．７２６ｍｏｌ／ｌ、Ｓｍ濃度が０．１１２ｍｏｌ／ｌとなるように調整し、Ｆｅ−Ｓｍ硫酸溶液とした。
【００４９】
製造例２（Ｆｅ−Ｓｍ−Ｌａ硫酸溶液）
純水２０．０ｋｇにＦｅＳＯ４・７Ｈ２Ｏ  ５．０ｋｇを混合溶解した。さらにＳｍ２Ｏ３  ０．４８ｋｇ、３１．８％のＬａＣｌ３０．０７１ｋｇと７０％硫酸０．７２ｋｇとを加えてよく攪拌し、完全に溶解する。次に、得られた溶液に純水を加え、最終的にＦｅ濃度が０．７２６ｍｏｌ／ｌ、Ｓｍ濃度が０．１０９ｍｏｌ／ｌ、Ｌａ濃度が０．００６３ｍｏｌ／ｌとなるように調整し、Ｆｅ−Ｓｍ−Ｌａ硫酸溶液とした。
【００５０】
製造例３（Ｆｅ−Ｓｍ−Ｌａ−Ｃｏ硫酸溶液）
純水２０．０ｋｇにＦｅＳＯ４・７Ｈ２Ｏ  ５．０ｋｇを混合溶解した。さらにＳｍ２Ｏ３  ０．４８ｋｇ、３１．８％のＬａＣｌ３０．０７１ｋｇと、２０．８％の硫酸コバルト０．０１５ｋｇと、７０％硫酸０．７２ｋｇとを加えてよく攪拌し、完全に溶解する。次に、得られた溶液に純水を加え、最終的にＦｅ濃度が０．７２６ｍｏｌ／ｌ、Ｓｍ濃度が０．１０９ｍｏｌ／ｌ、Ｌａ濃度が０．００６３ｍｏｌ／ｌ、Ｃｏ濃度が０．００２ｍｏｌ／ｌとなるように調整し、Ｆｅ−Ｓｍ−Ｌａ−Ｃｏ硫酸溶液とした。
【００５１】
実施例１（Ｆｅ−Ｓｍ）
［沈殿工程］
温度が４０℃に保たれた純水２０ｋｇ中に、製造例１で調製したＦｅ−Ｓｍ硫酸溶液全量を反応開始から７０分間で攪拌しながら滴下し、同時に１５％アンモニア液を滴下させ、ｐＨを７〜８に調整した。これにより、Ｆｅ−Ｓｍ水酸化物を含むスラリーを得た。得られたスラリーをデカンテーションにより純水で洗浄した後、水酸化物を固液分離した。分離した水酸化物を１００℃のオーブン中で１０時間乾燥した。
【００５２】
［酸化工程］
沈殿工程で得られた水酸化物を大気中９００℃で１時間、焼成処理した。冷却後、原料粉末として赤色のＦｅ−Ｓｍ酸化物を得た。
【００５３】
［前処理工程］
上記で得られたＦｅ−Ｓｍ酸化物１００ｇを、嵩厚１０ｍｍとなるように鋼製容器に入れた。容器を炉内に入れ、１００Ｐａまで減圧した後、水素ガスを導入しながら、前処理温度の８５０℃まで昇温し、そのまま１５時間保持した。非分散赤外吸収法（ＮＤ−ＩＲ）（株式会社堀場製作所製のＥＭＧＡ−８２０）により酸素濃度を測定したところ、５質量％であった。これにより、Ｓｍと結合している酸素は還元されず、Ｆｅと結合している酸素のうち、９５％が還元される黒色の部分酸化物を得たことがわかった。
【００５４】
［還元工程］
前処理工程で得られた部分酸化物６０ｇと平均粒径約６ｍｍの金属カルシウム１９．２ｇとを混合して炉内に入れた。炉内を真空排気した後、アルゴンガス（Ａｒガス）を導入した。１０４５℃の第一温度まで上昇させて、４５分間保持し、その後、１０００℃の第二温度に冷却して３０分間保持することにより、Ｆｅ−Ｓｍ合金粒子を得た。
【００５５】
［窒化工程］
引き続き、炉内温度を１００℃まで冷却した後、真空排気を行い、窒素ガスを導入しながら、温度を４５０℃まで上昇させて、そのまま２３時間保持して、磁性粒子を含む塊状生成物を得た。
【００５６】
［水洗−表面処理工程］
窒化工程で得られた塊状の生成物を純水３ｋｇに投入し、３０分間攪拌した。静置した後、デカンテーションにより上澄みを排水した。純水への投入、攪拌及びデカンテーションを１０回繰り返した。次いで９９．９％酢酸２．５ｇを投入して１５分間攪拌する。静置した後、デカンテーションにより上澄みを排水した。純水への投入、攪拌及びデカンテーションを２回繰り返した。
【００５７】
得られたスラリーに対して、リン酸溶液を加えた。リン酸溶液を、磁性粒子固形分に対してＰＯ４として１ｗｔ％分投入した。５分攪拌後、固液分離した後８０℃で真空乾燥を３時間行い、磁性粉末を得た。得られた磁性粉末はＳｍ９．５０Ｆｅ７６．９２Ｎ１３．５８で表された。
【００５８】
実施例２〜１０および比較例１〜３
第一温度と保持時間、および、第二温度と保持時間を表１に示した温度と時間に変更した点以外は、実施例１と同様に操作し、磁性粉末を得た。
【００５９】
［評価］
＜磁気特性＞
各実施例の製造方法によって得られた磁性粒子を、パラフィンワックスと共に試料容器に詰め、ドライヤーにてパラフィンワックスを溶融した後、１６ｋＡ／ｍの配向磁場にてその磁化容易磁区を揃えた。この磁場配向した試料を３２ｋＡ／ｍの着磁磁場でパルス着磁し、最大磁場１６ｋＡ／ｍのＶＳＭ（振動試料型磁力計）を用いて保磁力（ｉＨｃ）を測定した。評価結果を表１に示す。
【００６０】
【表１】
2020169389.tif 000002
【００６１】
表１の結果から、一つの温度でしか還元させない場合、比較例１〜３に示すように、保磁力ｉＨｃは小さくなる。一方、実施例１〜１０に示すように、第一温度よりも低い第二温度でも熱処理すると、保磁力ｉＨｃが大きく向上する。
【００６２】
実施例１１および比較例４〜５
製造例２で作製したＦｅ−Ｓｍ−Ｌａ硫酸溶液を使用し、第一温度と保持時間、および、第二温度と保持時間を表２に示した温度と時間に変更した点以外は、実施例１と同様に操作し、磁性粉末を得た。得られた磁性粉末はＳｍ９．０８Ｆｅ７７．２Ｎ１３．６３Ｌａ０．０９で表された。得られた磁性粉末の保磁力（ｉＨｃ）を測定した結果を表２に示す。
【００６３】
【表２】
2020169389.tif 000003
【００６４】
表２の結果から、Ｌａを含む異方性磁性粉末であっても、一つの温度でしか還元させない場合、比較例４、５に示すように保磁力ｉＨｃは小さくなる。一方、実施例１１に示すように、第一温度よりも低い第二温度でも熱処理すると、保磁力ｉＨｃが大きく向上する。
【００６５】
実施例１２〜１９および比較例６〜７
［沈殿工程］
温度が４０℃に保たれた純水２０ｋｇ中に、製造例２で調製したＦｅ−Ｓｍ−Ｌａ硫酸溶液全量を反応開始から７０分間で攪拌しながら滴下し、同時に１５％アンモニア液と、１２．５％のタングステン酸アンモニウム溶液５０ｇを滴下させ、ｐＨを７〜８に調整した。これにより、Ｆｅ−Ｓｍ−Ｌａ−Ｗ水酸化物を含むスラリーを得た。得られたスラリーをデカンテーションにより純水で洗浄した後、水酸化物を固液分離した。分離した水酸化物を１００℃のオーブン中で１０時間乾燥した。沈殿工程以降の工程は第一温度と保持時間、および、第二温度と保持時間を表３に示した温度と時間に変更した点以外は、実施例１と同様に操作し、磁性粉末を得た。得られた磁性粉末はＳｍ９．４９Ｆｅ７６．８Ｎ１３．５５Ｌａ０．０９Ｗ０．０７で表された。得られた磁性粉末の保磁力（ｉＨｃ）を測定した結果を表３に示す。
【００６６】
【表３】
2020169389.tif 000004
【００６７】
表３の結果から、ＬａおよびＷを含む異方性磁性粉末であっても、一つの温度でしか還元させない場合、比較例６、７に示すように保磁力ｉＨｃは小さくなる。一方、実施例１２〜１９に示すように、第一温度よりも低い第二温度でも熱処理すると、保磁力ｉＨｃが大きく向上する。
【００６８】
実施例２０〜２１および比較例８〜９
製造例３で作製したＦｅ−Ｓｍ−Ｌａ−Ｃｏ硫酸溶液を使用し、第一温度と保持時間、および、第二温度と保持時間を表４に示した温度と時間に変更した点以外は、実施例１２〜１９と同様に操作し、磁性粉末を得た。得られた磁性粉末はＳｍ９．０６Ｆｅ７６．９８Ｎ１３．５８Ｌａ０．０９Ｗ０．０６Ｃｏ０．２３で表された。得られた磁性粉末の保磁力（ｉＨｃ）を測定した結果を表４に示す。
【００６９】
【表４】
2020169389.tif 000005
【００７０】
表４の結果から、Ｌａ、ＷおよびＣｏを含む異方性磁性粉末であっても、一つの温度でしか還元させない場合、比較例８、９に示すように保磁力ｉＨｃは小さくなる。一方、実施例２０〜２１に示すように、第一温度よりも低い第二温度でも熱処理すると、保磁力ｉＨｃが大きく向上する。
【産業上の利用可能性】
【００７１】
本発明の製造方法によって得られた異方性磁性粉末は、高い磁気特性を有することから、複合材料及びボンド磁石として、モーター等の用途に好適に適用することができる。